【誤訳訂正書】
【提出日】平成30年4月27日(2018.4.27)
【誤訳訂正１】
【訂正対象書類名】特許請求の範囲
【訂正対象項目名】全文
【訂正方法】変更
【訂正の内容】
【特許請求の範囲】
【請求項１】
窒素含有発光粒子であって、前記窒素含有発光粒子の構造において粒子核心から外面へ酸素含有量の少ない順に貧酸素領域、過渡領域及び富酸素領域が順次分けられており、前記貧酸素領域の主体は窒化物発光結晶又はその酸素含有固溶体であり、過渡領域の主体は窒素酸化物材料であり、富酸素領域の主体は酸化物材料又は酸窒化物材料であり、前記窒化物発光結晶又はその酸素含有固溶体の一般式はＭｍ−ｍ１Ａａ１Ｂｂ１Ｏｏ１Ｎｎ１：Ｒｍ１であり、前記窒素酸化物材料の一般式はＭｍ−ｍ２Ａａ２Ｂｂ２Ｏｏ２Ｎｎ２：Ｒｍ２であり、前記酸化物材料又は酸窒化物材料の一般式はＭｍ−ｍ３Ａａ３Ｂｂ３Ｏｏ３Ｎｎ３：Ｒｍ３であり、前記一般式において、Ｍ元素はＭｇ、Ｃａ、Ｓｒ、Ｂａ、Ｚｎ、Ｌｉ、Ｎａ、Ｋ、Ｙ及びＳｃのうち少なくとも１種であり、Ａ元素はＢ、Ａｌ、Ｇａ及びＩｎのうち少なくとも１種であり、Ｂ元素はＣ、Ｓｉ、Ｇｅ及びＳｎのうち少なくとも１種であり、ＲはＣｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕのうち少なくとも１種であり、ただし０．５≦ｍ≦１．５、０．００１≦ｍ１≦０．２、０．５≦ａ１≦１．５、０．５≦ｂ１≦１．５、０≦ｏ１≦０．５、２．５≦ｎ１≦３．５、０≦ｍ２≦０．２、０．５≦ａ２≦１．５、０．５≦ｂ２≦１．５、０．１≦ｏ２≦４、０．１≦ｎ２≦３、０≦ｍ３≦０．２、０．５≦ａ３≦１．５、０．５≦ｂ３≦１．５、３≦ｏ３≦５、０≦ｎ３≦０．５である、ことを特徴とする窒素含有発光粒子。
【請求項２】
前記過渡領域の厚さ範囲は５０〜５００ｎｍであり、過渡領域の外側は富酸素領域であり、その厚さは５０ｎｍ以下であり、過渡領域の内側から窒素含有発光粒子の核心までは貧酸素領域である、ことを特徴とする請求項１に記載の窒素含有発光粒子。
【請求項３】
前記貧酸素領域における窒化物発光結晶又はその酸素含有固溶体の含有量は９０％以上であり、前記過渡領域における窒素酸化物材料の含有量は６０％以上であり、前記富酸素領域における酸化物材料又は酸窒化物材料の含有量は５０％以上である、ことを特徴とする請求項１に記載の窒素含有発光粒子。
【請求項４】
前記窒化物発光結晶は（ＳｒｘＣａ１−ｘ−ｙ１）ＡｌＳｉＮ３：ｙ１Ｅｕ又はその酸素含有固溶体のうち少なくとも１種であり、前記窒素酸化物材料は（ＳｒｘＣａ１−ｘ−ｙ１）ＡｌＳｉＮ３−ｚ１Ｏ１．５ｚ１：ｙ１Ｅｕであり、前記酸化物材料又は酸窒化物材料は（ＳｒｘＣａ１−ｘ−ｙ１）ＡｌＳｉＯ４．５−ｚ２Ｎｚ２：ｙ１Ｅｕであり、ただし０ｘ０．９９、０．００１ｙ１０．２、０＜ｚ１＜３、０＜ｚ２＜０．５である、ことを特徴とする請求項１に記載の窒素含有発光粒子。
【請求項５】
前記貧酸素領域はさらに窒素酸化物発光結晶を含み、過渡領域はさらに窒化物材料を含み、富酸素領域はさらに窒素酸化物材料を含む、ことを特徴とする請求項１に記載の窒素含有発光粒子。
【請求項６】
前記窒素含有発光粒子の構造の材質は化合物又は混合物である、ことを特徴とする請求項１に記載の窒素含有発光粒子。
【請求項７】
励起光波長３００〜５００ｎｍの範囲内において励起され、ピーク波長が６００〜６７０ｎｍの赤色光を発光する、ことを特徴とする請求項１に記載の窒素含有発光粒子。
【請求項８】
請求項１〜７のうちいずれか一項に記載の窒素含有発光粒子と他の結晶粒又は非結晶粒子の混合物を含み、前記混合物における窒素含有発光粒子の割合は５０ｗｔ％以上である、ことを特徴とする窒素含有発光体。
【請求項９】
Ｍ、Ａ、Ｂ、Ｒの窒化物、酸化物又はハロゲン化物を原料とし、一般式Ｍｍ−ｍ１Ａａ１Ｂｂ１Ｏｏ１Ｎｎ１：Ｒｍ１の組成におけるカチオンの化学量論比により所要の原料を秤量する工程１と、
工程１で秤量された原料を窒素雰囲気において均一に混合し、混合材料を形成する工程２と、
工程２で得た混合材料を焼成雰囲気において高温焼成してから、所定温度に降温した後、窒素と酸素の混合ガス又は空気雰囲気を流して低温焼成を行い、窒素含有発光粒子半完成品を得る工程３と、
工程３で得た窒素含有発光粒子半完成品を後処理して、窒素含有発光粒子完成品を作製する工程４と、
を基本的に含む、ことを特徴とする請求項１に記載の窒素含有発光粒子の調製方法。
【請求項１０】
Ｍ、Ａ、Ｂ、Ｒの窒化物、酸化物又はハロゲン化物を原料とし、一般式Ｍｍ−ｍ１Ａａ１Ｂｂ１Ｏｏ１Ｎｎ１：Ｒｍ１の組成におけるカチオンの化学量論比により所要の原料を秤量する工程１と、
工程１で秤量された原料を窒素雰囲気において均一に混合し、混合材料を形成する工程２と、
工程２で得た混合材料を焼成雰囲気において高温焼成して、窒素含有発光粒子半完成品を得る工程３と、
工程３で得た窒素含有発光粒子半完成品を後処理する工程４と、
工程４で後処理されて得た窒素含有発光粒子を窒素と酸素の混合ガス又は空気雰囲気において低温焼成して、窒素含有発光粒子完成品を作製する工程５と、
を基本的に含む、ことを特徴とする請求項１に記載の窒素含有発光粒子の調製方法。
【請求項１１】
工程３において、前記高温焼成温度は１４００〜２０００℃であり、高温焼成時間は６〜１８ｈである、ことを特徴とする請求項９又は１０に記載の窒素含有発光粒子の調製方法。
【請求項１２】
工程３において、前記高温焼成雰囲気は窒素雰囲気、窒素とアルゴンの混合ガス雰囲気、他の不活性ガス雰囲気、窒素と水素の混合ガス雰囲気又は他の還元性ガス雰囲気である、ことを特徴とする請求項９又は１０に記載の窒素含有発光粒子の調製方法。
【請求項１３】
工程３において、前記高温焼成の圧力は１〜１００気圧である、ことを特徴とする請求項９又は１０に記載の窒素含有発光粒子の調製方法。
【請求項１４】
工程３において、前記低温焼成温度は２００〜４５０℃であり、低温焼成時間は１〜２４ｈであり、前記低温焼成において窒素と酸素の混合ガス又は空気を流す速度は０．１〜１０Ｌ／ｍｉｎであり、前記窒素と酸素の混合ガス雰囲気における酸素の体積百分含有率は２０％以下である、ことを特徴とする請求項９に記載の窒素含有発光粒子の調製方法。
【請求項１５】
工程４において、前記後処理は研磨、ろ過、水洗、べーキングを含み、そのうち、窒素含有発光粒子完成品の導電率が１０μｓ／ｃｍ以下になるまで水洗する、ことを特徴とする請求項９又は１０に記載の窒素含有発光粒子の調製方法。
【請求項１６】
工程５において、前記低温焼成温度は２００〜４５０℃であり、低温焼成時間は１〜２４ｈである、ことを特徴とする請求項１０に記載の窒素含有発光粒子の調製方法。
【請求項１７】
工程５において、前記窒素と酸素の混合ガス雰囲気における酸素の体積百分含有率は２０％以下である、ことを特徴とする請求項１０に記載の窒素含有発光粒子の調製方法。
【請求項１８】
紫外光、紫色光又は青色光を発光するＬＥＤチップと蛍光粉とを少なくとも含み、蛍光粉は少なくとも請求項１〜７のうちいずれか一項に記載の窒素含有発光粒子を使用する、ことを特徴とする発光デバイス。
【請求項１９】
紫外光、紫色光又は青色光を発光するＬＥＤチップと蛍光粉とを少なくとも含み、蛍光粉は少なくとも請求項８に記載の窒素含有発光体を使用する、ことを特徴とする発光デバイス。
【請求項２０】
紫外光、紫色光又は青色光を発光するＬＥＤチップと蛍光粉とを少なくとも含み、蛍光粉は少なくとも請求項９又は１０に記載の窒素含有発光粒子を使用する、ことを特徴とする発光デバイス。
【請求項２１】
他のタイプの蛍光粉がさらに混合されることにより、発光色の相補で、照明要求又は高発色のバックライト光源の白色光ＬＥＤへの応用を満す、ことを特徴とする請求項１９に記載の発光デバイス。
【請求項２２】
他のタイプの蛍光粉がさらに混合されることにより、発光色の相補で、照明要求又は高発色のバックライト光源の白色光ＬＥＤへの応用を満す、ことを特徴とする請求項２０又は２１に記載の発光デバイス。